(57)【要約】【課題】  色相が鮮やかで、発色性に優れる染色を行うことができる樹脂組成物の粉体、及び樹脂組成物の粉体を用いた物質の染色方法、特には疎水性繊維の染色方法の提供。【解決手段】  いずれも昇華性を有する少なくとも２種類の染料を含有する樹脂組成物の粉体であって、少なくとも１種類の染料が蛍光性を有するマゼンタ染料であり、少なくとも１種類の染料が蛍光性を有しないマゼンタ染料である樹脂組成物の粉体により、前記の課題を解決できた。【選択図】なし【特許請求の範囲】
【請求項１】
いずれも昇華性を有する少なくとも２種類の染料を含有する樹脂組成物の粉体であって、少なくとも１種類の染料が蛍光性を有するマゼンタ染料であり、少なくとも１種類の染料が蛍光性を有しないマゼンタ染料である樹脂組成物の粉体。
【請求項２】
蛍光性を有するマゼンタ染料が、Ｃ．Ｉ．Ｖａｔ  Ｒｅｄから選択される染料である、請求項１に記載の樹脂組成物の粉体。
【請求項３】
蛍光性を有するマゼンタ染料であるＣ．Ｉ．Ｖａｔ  Ｒｅｄが、分子内にチオインジゴ構造を有する染料である、請求項２に記載の樹脂組成物の粉体。
【請求項４】
蛍光性を有するマゼンタ染料が、Ｃ．Ｉ．Ｖａｔ  Ｒｅｄ  ４１である請求項１〜３のいずれか一項に記載の樹脂組成物の粉体。
【請求項５】
蛍光性を有しないマゼンタ染料が、Ｃ．Ｉ．Ｄｉｓｐｅｒｓｅ  Ｒｅｄから選択される染料である、請求項１に記載の樹脂組成物の粉体。
【請求項６】
蛍光性を有しない染料であるＣ．Ｉ．Ｄｉｓｐｅｒｓｅ  Ｒｅｄから選択される染料が、分子内にアントラキノン構造を有する染料である請求項５に記載の樹脂組成物の粉体。
【請求項７】
蛍光性を有しないマゼンタ染料が、Ｃ．Ｉ．Ｄｉｓｐｅｒｓｅ  Ｒｅｄ  ６０である請求項１、５又は６に記載の樹脂組成物の粉体。
【請求項８】
請求項１〜７のいずれか一項に記載の樹脂組成物の粉体を電子写真プリンタにより、疎水性樹脂を含有する繊維、フィルム及びシートから選択される物質に付着させる工程Ａと、該工程により付着させた樹脂組成物の粉体中の染料を熱により該物質に固着させる工程Ｂと、該物質中又は該物質の表面に残存する未固着の染料を洗浄する工程Ｃとを含む、物質の染色方法。
【請求項９】
１種類以上の糊材を少なくとも含有する水溶液を、樹脂組成物の粉体を付着させる前の疎水性樹脂を含有する繊維に付与する、繊維の前処理工程をさらに含む請求項８に記載の物質の染色方法。
【請求項１０】
請求項１〜７のいずれか一項に記載の樹脂組成物の粉体を、電子写真プリンタにより中間記録媒体に付着させた後、該中間記録媒体の樹脂組成物の粉体の付着面と、疎水性樹脂を含有する繊維、フィルム及びシートから選択される物質とを接触させて加熱することにより、中間記録媒体に付着した樹脂組成物の粉体中の染料を、繊維に昇華転写させて染色を行う物質の染色方法。
【請求項１１】
請求項８〜１０のいずれか一項に記載の染色方法により得られる染色された物質。
【請求項１２】
請求項１〜７のいずれか一項に記載の樹脂組成物の粉体を含有する塗料。
【請求項１３】
請求項１〜７のいずれか一項に記載の樹脂組成物の粉体を含有するインク組成物。
【請求項１４】
請求項１〜７のいずれか一項に記載の樹脂組成物の粉体を含有するトナー。
【請求項１５】
樹脂組成物の粉体が、スチレン又はスチレン誘導体の重合体、スチレン系共重合体、ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族炭化水素樹脂、脂環式炭化水素樹脂、芳香族系石油樹脂、塩素化パラフィン、及びパラフィンワックスよりなる群から選択される、少なくとも１種類を樹脂として含有する、請求項１〜７のいずれか一項に記載の樹脂組成物の粉体。
【発明の詳細な説明】
【技術分野】
【０００１】
本発明は、樹脂組成物の粉体、及びそれを用いる物質の染色方法に関する。
【背景技術】
【０００２】
近年、電子写真による無製版印刷を行なう記録方法が提案され、布等を含めた繊維の捺染においても静電捺染（電子写真）方式が使用されている。従来のスクリーン印刷等の捺染方法と比較して、電子写真印刷による捺染は、無製版であること；省資源であること；省エネルギーであること；及び高精細表現が容易であること；等、様々な利点がある。
ポリエステル繊維等の疎水性繊維布は、一般に水に不溶性の色材により染色される。従って、静電捺染方法により疎水性繊維を捺染するためのトナーとしては、一般に水不溶性色材を樹脂中に分散し、熱安定性等の性能が良好なトナーを用いる必要がある。
【０００３】
捺染・印捺に用いられる前記のトナーは、記録画像の耐水性が要求される場合；疎水性繊維を静電捺染方法により直接染色（ダイレクト捺染等と呼称される）する場合；または、紙等の中間媒体に電子写真記録を行った後、この中間媒体に記録された画像を、熱により、疎水性繊維又は樹脂フィルム等の目的物に昇華転写して着色する場合；等に使用されることが多い。
【０００４】
分散染料を用いた静電捺染においては、通常、イエロー、マゼンタ、及びシアンの３色、若しくは、これにブラックを加えた４色のトナーセットが基本色として用いられている。しかしながら、例えばスポーツアパレル等の衣料用途等に静電捺染が用いられ、その用途が拡大するのに伴い、静電捺染に用いるトナー組成物の性能としては、保存安定性や堅牢性に加え、彩度や明度が高く、色再現範囲の拡大と共に、生体や環境への安全性が要求されるようになってきた。
色のり等を用いる従来の捺染方法は、目的とする色を再現するために使用する染料の種類や数に制限は無く、例えば複数種類の同じ色相の染料を配合すること等も自由に行うことができた。
これに対して静電捺染は、通常３〜４色の基本色となるトナーセットで様々な色を再現しなくてはならず、色再現範囲の拡大は、１つの大きな課題である。この要求に対する提案の１つとして、基本色以外の色相のトナーを追加して５色以上のトナーセットとすることにより、色再現範囲を拡大することが行われている。この基本色以外の色は、一般に「特色」等と呼称される。
【０００５】
静電捺染に用いられるマゼンタ染料としては、下記特許文献１〜３に記載の染料が知られている。
蛍光性を有するマゼンタ染料としてはＣ．Ｉ．Ｖａｔ  Ｒｅｄ  ４１等が、蛍光性を有しないマゼンタ染料としてはＣ．Ｉ．Ｄｉｓｐｅｒｓｅ  Ｒｅｄ  ６０等が知られている。
【先行技術文献】
【特許文献】
【０００６】
【特許文献１】特許４８１８１０２号公報
【特許文献２】特許５４７３１１４号公報
【特許文献３】特表２０１３−５１５８２６号公報
【発明の概要】
【発明が解決しようとする課題】
【０００７】
本発明は、色相が鮮やかで、発色性に優れる染色を行うことができる樹脂組成物の粉体、及び樹脂組成物の粉体を用いた物質の染色方法、特には疎水性繊維の染色方法の提供を課題とする。
【課題を解決するための手段】
【０００８】
本発明者等は前記課題を解決すべく鋭意検討した結果、特定の蛍光性を有する染料、及び蛍光性を有しない染料を含有する樹脂組成物の粉体により、前記の課題を解決できることを見出し、本発明を完成させた。
【０００９】
即ち、本発明は、以下の１）〜１５）に関する。
１）
いずれも昇華性を有する少なくとも２種類の染料を含有する樹脂組成物の粉体であって、少なくとも１種類の染料が蛍光性を有するマゼンタ染料であり、少なくとも１種類の染料が蛍光性を有しないマゼンタ染料である樹脂組成物の粉体。
２）
蛍光性を有するマゼンタ染料が、Ｃ．Ｉ．Ｖａｔ  Ｒｅｄから選択される染料である、前記１）に記載の樹脂組成物の粉体。
３）
蛍光性を有するマゼンタ染料であるＣ．Ｉ．Ｖａｔ  Ｒｅｄが、分子内にチオインジゴ構造を有する染料である、前記２）に記載の樹脂組成物の粉体。
４）
蛍光性を有するマゼンタ染料が、Ｃ．Ｉ．Ｖａｔ  Ｒｅｄ  ４１である前記１）〜３）のいずれか一項に記載の樹脂組成物の粉体。
５）
蛍光性を有しないマゼンタ染料が、Ｃ．Ｉ．Ｄｉｓｐｅｒｓｅ  Ｒｅｄから選択される染料である、前記１）に記載の樹脂組成物の粉体。
６）
蛍光性を有しない染料であるＣ．Ｉ．Ｄｉｓｐｅｒｓｅ  Ｒｅｄから選択される染料が、分子内にアントラキノン構造を有する染料である前記５）に記載の樹脂組成物の粉体。
７）
蛍光性を有しないマゼンタ染料が、Ｃ．Ｉ．Ｄｉｓｐｅｒｓｅ  Ｒｅｄ  ６０である前記１）、５）又は６）に記載の樹脂組成物の粉体。
８）
前記１）〜７）のいずれか一項に記載の樹脂組成物の粉体を電子写真プリンタにより、疎水性樹脂を含有する繊維、フィルム及びシートから選択される物質に付着させる工程Ａと、該工程により付着させた樹脂組成物の粉体中の染料を熱により該物質に固着させる工程Ｂと、該物質中又は該物質の表面に残存する未固着の染料を洗浄する工程Ｃとを含む、物質の染色方法。
９）
１種類以上の糊材を少なくとも含有する水溶液を、樹脂組成物の粉体を付着させる前の疎水性樹脂を含有する繊維に付与する、繊維の前処理工程をさらに含む前記８）に記載の物質の染色方法。
１０）
前記１）〜７）のいずれか一項に記載の樹脂組成物の粉体を、電子写真プリンタにより中間記録媒体に付着させた後、該中間記録媒体の樹脂組成物の粉体の付着面と、疎水性樹脂を含有する繊維、フィルム及びシートから選択される物質とを接触させて加熱することにより、中間記録媒体に付着した樹脂組成物の粉体中の染料を、繊維に昇華転写させて染色を行う物質の染色方法。
１１）
前記８）〜１０）のいずれか一項に記載の染色方法により得られる染色された物質。
１２）
前記１）〜７）のいずれか一項に記載の樹脂組成物の粉体を含有する塗料。
１３）
前記１）〜７）のいずれか一項に記載の樹脂組成物の粉体を含有するインク組成物。
１４）
前記１）〜７）のいずれか一項に記載の樹脂組成物の粉体を含有するトナー。
１５）
樹脂組成物の粉体が、スチレン又はスチレン誘導体の重合体、スチレン系共重合体、ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族炭化水素樹脂、脂環式炭化水素樹脂、芳香族系石油樹脂、塩素化パラフィン、及びパラフィンワックスよりなる群から選択される、少なくとも１種類を樹脂として含有する、前記１）〜７）のいずれか一項に記載の樹脂組成物の粉体。
【発明の効果】
【００１０】
本発明により、色相が鮮やかで、発色性に優れる染色を行うことができる樹脂組成物の粉体、及びこの樹脂組成物の粉体を用いた物質の染色方法、特には疎水性繊維の染色方法を提供することができた。
【発明を実施するための形態】
【００１１】
本明細書においては実施例等を含めて、特に断りの無い限り「部」及び「％」は、いずれも質量基準である。
【００１２】
前記樹脂組成物の粉体が含有する樹脂としては、特に制限はなく、公知の樹脂の中から使用目的に応じて適宜選択することができる。
その具体例としては、例えば、スチレン又はスチレン誘導体の重合体、スチレン系共重合体、ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族炭化水素樹脂、脂環式炭化水素樹脂、芳香族系石油樹脂、塩素化パラフィン、パラフィンワックス等が挙げられる。
前記した樹脂は、いずれも単独で使用することもできるし、２種類以上を併用することもできる。
【００１３】
前記スチレン又はスチレン誘導体の重合体としては、例えば、ポリスチレン、ポリｐ−クロロスチレン、ポリビニルトルエン等が挙げられる。
前記スチレン系共重合体としては、例えば、スチレン−ｐ−クロロスチレン共重合体、スチレン−プロピレン共重合体、スチレン−ビニルトルエン共重合体、スチレン−ビニルナフタリン共重合体、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体等）、スチレン−メタクリル酸エステル共重合体（スチレン−メタクリル酸メチル共重合体、スチレン−メタクリル酸エチル共重合体、スチレン−メタクリル酸ブチル共重合体等）、スチレン−α−クロルメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリル−インデン共重合体、スチレン−マレイン酸共重合体、スチレン−マレイン酸エステル共重合体等が挙げられる。
【００１４】
前記樹脂の市販品の一例としては、ポリエステルとして知られる三菱レーヨン株式会社製のダイヤクロン  ＦＣ−６８４、ダイヤクロン  ＦＣ−１２２４、ダイヤクロン  ＦＣ−３１６等；スチレン−アクリル酸エステル共重合体として知られる三井化学株式会社製のＣＰＲ−１００、ＣＰＲ−２５０、ＣＰＲ−３９０等；等が挙げられる。
【００１５】
前記の昇華性を有する染料としては、例えば「乾熱処理に対する染色堅ろう度試験方法［ＪＩＳ  Ｌ  ０８７９：２００５］（２０１０年  確認、平成１７年１月２０日  改定、  財団法人日本規格協会  発行）」における、感熱処理試験（Ｃ法）汚染（ポリエステル）の試験結果が、好ましくは３−４級以下；より好ましくは３級以下；の染料が挙げられる。
【００１６】
前記樹脂組成物の粉体が含有する、蛍光性を有する染料としては、例えば、前記特許文献１及び２に開示された染料等が挙げられる。
蛍光性を有する染料としては、有機溶剤を用いて２５，０００倍に希釈した染料の有機溶剤溶液を試料とし、分光蛍光光度計を用いて測定した蛍光ピークの最大強度が１０００以上、検出される染料が好ましい。有機溶剤としては特に制限されないが、アセトンが好ましい。蛍光ピークの最大強度の上限は特に制限されないが、大きすぎると目視したときに、ぎらつきや、目がちかちかする感覚が得られる。このため、最大強度が強すぎる染料を用いるときは、併用する蛍光性を有しない染料の比率を大きくし、最大強度の大きさを調整するのが好ましい。このように調整するときの最大強度の上限は通常６５００、好ましくは６０００、より好ましくは５５００、さらに好ましくは５０００、場合により好ましくは４５００、特に好ましくは４０００程度である。
蛍光性を有する染料の総質量と、蛍光性を有しない染料の総質量の比は特に制限されない。しかし、蛍光性を有する染料を含有すると、ときにより蛍光色が強調され過ぎ、目視において、ぎらつくように視認されたり、目がちかちかするように視認されることがある。このようになると、例えばイエロー、シアン、及びブラック等の他の色を併用してフルカラーの捺染を行ったときに、マゼンタ部分のみが強調され過ぎて、他の色相部分との違和感が生じてしまう。このようなときは、蛍光性を有する染料の総質量と、蛍光性を有しない染料の総質量との比は通常５０／５０、好ましくは６０／４０、より好ましくは７５／２５とすることにより、マゼンタ部分と他の色相部分との違和感が解消される。
【００１７】
蛍光性を有する染料のうち、前記樹脂組成物の粉体は、昇華性を有する染料を少なくとも１種類含有する。そのような染料としては、Ｃ．Ｉ．Ｖａｔ  Ｒｅｄ（以下「ＶＲ」という。）から選択される染料が好ましい。
また、ＶＲの中では分子内にチオインジゴ構造を有する染料が、より好ましい。それらの染料の中では、ＶＲ  ４１が特に好ましい。ここで、「Ｃ．Ｉ．」とは、「カラーインデックス」を意味する。
【００１８】
前記樹脂組成物の粉体が含有する、蛍光性を有しない染料は、昇華性を有する染料であれば特に制限されない。後記するＣ．Ｉ．Ｄｉｓｐｅｒｓｅ  Ｒｅｄ（以下「ＤｉＲ」という。）及びＣ．Ｉ．Ｓｏｌｖｅｎｔ  Ｒｅｄ（以下「ＳｏＲ」という。）の中から、適宜、選択することができる。それらの中では分子内にアントラキノン構造を有する染料が好ましく、ＤｉＲ  ６０が特に好ましい。
【００１９】
前記樹脂組成物の粉体は、本発明の効果を阻害しない範囲で前記以外の染料を、さらに含有することができる。これにより、樹脂組成物の粉体を用いて染色を行うとき、得られる染色物の色を、望みの色調に微調整等することができる。前記以外の染料としては、「Ｃ．Ｉ．Ｄｉｓｐｅｒｓｅ」及び「Ｃ．Ｉ．Ｓｏｌｖｅｎｔ」として、カラーインデックス番号が付与されている染料が挙げられる。これらの中では、Ｒｅｄ、Ｏｒａｎｇｅ及びＶｉｏｌｅｔから選択される染料が好ましい。
また、そのような染料の中でも昇華転写染色を行うときは、昇華性を有する染料が好ましい。
【００２０】
Ｒｅｄ染料としては、ＤｉＲ  １〜４、５：１、５〜１３、１５〜３０、３０：１、３１〜３６、３８、４０、４１、４３：１、４６、４８、５０、５２、５３、５４：１、５５、５５：１、５６、５８、５９、６０、６１、６３〜６５、６９、７０、７２〜７４、７４：１、７５〜７８、８０〜８２、８４〜８６、８６：１、８７、８８、９０〜９４、９６〜９８、１００、１０２〜１１１、１１３、１１５〜１１８、１２０〜１２３、１２５〜１４６、１４８〜１６７、１６７：１、１６８〜１８９、１９０：１、１９１、１９１：１、１９２〜２１１、２１４〜２２２、２２４〜２７２、２７４〜３０１、３０２：１、３０２〜３３６、３３８〜３５０、３５２〜３５４、３５６〜３６４、３６６〜３９０；ＳｏＲ  １〜２４、２４：１、２５〜２７、２９〜３６、３６：１、３７〜４９、４９：１、５０〜８３、８３：１、８４、８４：１、８５〜８７、８９、９０、９０：１、９１、９２、９６〜１００、１０２、１０３、１０５、１０６、１０８〜１１９、１２２〜１４２、１４４〜１４６、１４８〜１５１、１５３〜１５７、１６０、１６１、１６３、１６４：１、１６４：２、１６４〜１９１、１９４〜２３７、２４１〜２５４；等が挙げられる。ここで、例えば「１〜４」と記載したときは、連番の整数「１、２、３、４」を意味し、本明細書においては特に断りの無い限り、同様に用いる。
これらの中でアントラキノン構造を有する染料としては、ＤｉＲ  ３、４、９、１１、１５、２２、５３、５５、５５：１、５９、６０、６９、７０、７５、８６、８６：１、８７、９１〜９４、９６、１０４、１１６、１２１、１２７、１３２、１３３、１４６、１５０、１５９、１６２、１６４、１６５、１７８、１８９、１９０、１９０：１．１９２、１９８、２０４、２０７〜２０９、２１７、２１８、２２８〜２３２、２３４、２４２、２４５、２５３、２５９〜２６４、２６９、２８０、２８３〜２８５、２８８〜２９０、２９９〜３０２、３０２：１、３１８、３４７、３５０、３６１、３８１、３８４；ＳｏＲ  ５２、５３、８７、１１１、１１４、１３６〜１３９、１４４、１４５、１４８〜１５１、１５５、１５６、１６８〜１７２、１７５、１７７、１８１、１９０、１９１、１９４、１９９〜２０１、２０７、２２１、２２２、２２７、２３０、２３５、２４５、２４７；等が挙げられる。
前記のうち、昇華性を有する染料としては、ＤｉＲ  １１、５０、５３、５５、５５：１、５９、６０、６５、７０、７５、９３、１４６、１５８、１９０、１９０：１、２０７、２３９、２４０；等が挙げられる。
【００２１】
Ｏｒａｎｇｅ染料としては、Ｃ．Ｉ．Ｄｉｓｐｅｒｓｅ  Ｏｒａｎｇｅ  １、１：１、２、３、３：１、５〜２５、２５：１、２７〜２９、３０〜４１、４１：１、４２〜５８、６０〜９１、９３、９４、９６〜９８、１００〜１４３、１４５〜１５１、１５３〜１５７；Ｃ．Ｉ．Ｓｏｌｖｅｎｔ  Ｏｒａｎｇｅ  １〜３、４：１、４〜６、７：１、７〜３７、３７：１、３８、３９、４０：１．４０、４１、４３〜６６、６８〜７７、７９〜８７、９０〜９９、１０１〜１１６；等が挙げられる。
これらの中ではＣ．Ｉ．Ｄｉｓｐｅｒｓｅ  Ｏｒａｎｇｅ  １、１：１、３、５、７、１１、１３、１７、２０、２１、２３、２５、２９、３０、３１、３２、３３、３７、３８、４２、４３、４４、４５、４７、４８、４９、５０、５３、５４、５５、５６、５７、５８、５９、６１、６６、７１、７３、７６、７８、８０、８６、８９、９０、９１、９３、９６、９７、１１８、１１９、１２７、１３０、１３９、１４２等が好ましい。
前記のうち、昇華性を有する染料としては、Ｃ．Ｉ．Ｄｉｓｐｅｒｓｅ  Ｏｒａｎｇｅ  １、１：１、５、２０、２５、２５：１、３３、５６、７６が挙げられる。
【００２２】
Ｖｉｏｌｅｔ染料としては、Ｃ．Ｉ．Ｄｉｓｐｅｒｓｅ  Ｖｉｏｌｅｔ  １〜１１、１１：１、１２〜１７、２０〜２９、３３〜３６、３８〜８９、９１、９２、９３：１、９３〜１００、１０２〜１０８；Ｃ．Ｉ．Ｓｏｌｖｅｎｔ  Ｖｉｏｌｅｔ  １、２、４、５、７〜１９、２１：１、２１〜２４、２６、２８〜４２、４５〜５１、５７〜６２；等が挙げられる。
これらの中ではＣ．Ｉ．Ｄｉｓｐｅｒｓｅ  Ｖｉｏｌｅｔ  ５７等が好ましい。
前記のうち、昇華性を有する染料としては、Ｃ．Ｉ．Ｄｉｓｐｅｒｓｅ  Ｖｉｏｌｅｔ  ８、１７、２３、２７、２８、２９、３６、５７；等が挙げられる。
【００２３】
前記前記樹脂組成物の粉体は、マゼンタ着色剤として使用するのが好ましい。また、フルカラーの表現を実現するために、イエロー、シアン、及び、必要に応じてブラックの各染料を含有する樹脂組成物の粉体を調製し、４色の樹脂組成物の粉体のセットとすることができる。
【００２４】
イエロー染料としては、Ｃ．Ｉ．Ｄｉｓｐｅｒｓｅ  Ｙｅｌｌｏｗ  １〜１１、１１：１、１２〜１７、２０〜２８、３１〜３５、３８、３９、４２〜４４、４７、４９、５０、５１、５４、５６、５７〜１８４、１８４：１、１８５〜２３２、２３４〜２４３、２４５〜２５１；Ｃ．Ｉ．Ｓｏｌｖｅｎｔ  Ｙｅｌｌｏｗ  １、２、３：１、３〜２４、２５：１、２５〜３０、３０：１、３１〜４４、４４：１、４５〜５２、５５〜６２、６４、６５、６８〜７４、７６〜８２、８３：１、８３〜９１、９３〜１２６、１２８〜１４１、１４３〜１６０、１６０：１．１６１〜１６５、１６７〜１９５、１９７、１９８等が挙げられる。
これらの中ではＣ．Ｉ．Ｄｉｓｐｅｒｓｅ  Ｙｅｌｌｏｗ  ３、４、５、７、８、９、１３、２３、２４、３０、３３、３４、３９、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１１４、１１６、１１８、１１９、１２２、１２４、１２６、１３５、１４０、１４１、１４９、１６０、１６２、１６３、１６４、１６５、１７９、１８０、１８２、１８３、１８６、１９２、１９８、１９９、２００、２０２、２０４、２１０、２１１、２１５、２１６、２１８、２２４、２３７；Ｃ．Ｉ．Ｓｏｌｖｅｎｔ  Ｙｅｌｌｏｗ  ４３；等が好ましい。
これらのうち、昇華性を有する染料としては、Ｃ．Ｉ．Ｄｉｓｐｅｒｓｅ  Ｙｅｌｌｏｗ  ３、７、８、２３、３９、５１、５４、６０、７１、８２、８６；Ｃ．Ｉ．Ｓｏｌｖｅｎｔ  Ｙｅｌｌｏｗ  ４３、１１４、１６３；等が挙げられる。
【００２５】
シアン染料としては、Ｃ．Ｉ．Ｄｉｓｐｅｒｓｅ  Ｂｌｕｅ  １、１：１、２、３、３：１、４〜９、９：１、１０〜１２、１３：１、１３〜２４、２６、２６：１、２７〜３６、３８、４０、４２〜４５、４７〜４９、５１〜５６、５８、６０、６０：１、６１、６２、６４、６４：１、６５、６８、７０、７２、７２：１、７３、７５〜７７、７９〜８１、８１：１、８２〜８５、８５：１、８６、８７：１、８７〜９８、１００〜１０６、１０６：１、１０７〜１０９、１１１〜１１９、１２１〜１２８、１３０〜１３４、１３６〜１５６、１５８〜１６５、１６５：１、１６５：２、１６５：３、１６６〜１７１、１７３〜１７７、１７９、１８０、１８０：１、１８１〜１８３、１８３：１、１８４〜１９４、１９６〜２７９、２８０：１、２８０〜３４７、３４９〜３５６、３５８、３５９、３６１、３６３〜３８１；Ｃ．Ｉ．Ｓｏｌｖｅｎｔ  Ｂｌｕｅ  １〜２８、３０〜４６、４８〜５９、５９：１、６３〜７２、７４〜７６、７８〜１３９、１４１〜１４８、２６６；等が挙げられる。
これらの中ではＣ．Ｉ．Ｄｉｓｐｅｒｓｅ  Ｂｌｕｅ  ６０、７７、７９：１、１６５等が好ましい。
前記のうち、昇華性を有する染料としてはＣ．Ｉ．Ｄｉｓｐｅｒｓｅ  Ｂｌｕｅ  １９、２６、２６：１、３５、５５、５６、５８、６４、６４：１、７２、７２：１、８１、８１：１、９１、９５、１０８、１３１、１４１、１４５、３５９、３６０；Ｃ．Ｉ．Ｓｏｌｖｅｎｔ  Ｂｌｕｅ  ３、６３、８３、１０５、１１１；等が挙げられる。
【００２６】
ブラック染料としては、Ｃ．Ｉ．Ｄｉｓｐｅｒｓｅ  ＢｌａｃＫ  １〜４、６〜１５、２２、２４〜３７；Ｃ．Ｉ．Ｓｏｌｖｅｎｔ  Ｂｌａｃｋ  １〜４、５：１、５：２、５〜１３、１５〜２１、２２：１、２２、２３、２５〜４３、４５〜５８；Ｃ．Ｉ．Ｄｉｓｐｅｒｓｅ  Ｂｌｕｅ  ７９：１、７９：２、７９：３、３６０；等が挙げられる。
これらの中ではＣ．Ｉ．Ｄｉｓｐｅｒｓｅ  Ｂｌｕｅ  ７９：１、３６０が好ましい。
前記のうち、昇華性を有する染料としてはＣ．Ｉ．Ｄｉｓｐｅｒｓｅ  Ｂｌｕｅ  ３６０が挙げられる。
なお、前記した全ての染料は、１種類又は２種類以上を併用することができる。
【００２７】
前記の染料は、様々な形態と品質のものが市販されており、製造方法、製品中の染料の含有量、不純物の種類等がそれぞれ異なる。このため、必要に応じて入手した染料を精製してから樹脂組成物の粉体の調製に使用することができる。
前記樹脂組成物の粉体は、保存安定性、及び電子写真プリンタ等のプリンタからの印刷精度等への悪影響を少なくする目的で、不純物、中でも無機不純物の含有量の少ないものが好ましい。
無機不純物としては、金属陽イオンの塩化物、例えば塩化ナトリウム；硫酸塩、例えば硫酸ナトリウム；等が挙げられる。
染料からこれらの無機不純物を除去する方法としては、逆浸透膜を用いる方法；染料の乾燥品あるいはウエットケーキ等を、アセトン、メタノール、ジメチルスルホキシド等の水溶性有機溶剤、又は含水したこれらの水溶性有機溶剤中に加え、懸濁精製又は晶析する方法；等が挙げられる。
【００２８】
前記樹脂組成物の粉体の用途としては特に制限は無く、例えば紫外線硬化型インク、熱硬化型インク、インクジェットインク、グラビアインク、オフセットインク等の印刷インクや液体トナーが含有する着色剤；転写式ハロゲン化銀感光材料；感熱転写方式の記録材料；記録ペン、光記録媒体材料、接着剤等が含有する着色剤；粉体塗料、粉体トナー等が含有する着色剤；等の用途が挙げられる。これらの用途の中では、紫外線硬化型インク、熱硬化型インク、インクジェットインク、グラビアインク、オフセットインク等の印刷インクや液体トナー；粉体塗料、粉体トナー；等が含有する、各着色剤としての用途が好ましく、液体トナー、粉体塗料、粉体トナー等の用途がより好ましく、粉体トナーとしての用途がさらに好ましい。
【００２９】
前記樹脂組成物の粉体が含有する染料の総含有量には特に制限はなく、目的に応じて適宜選択することができる。その目安としては、該粉体の総質量に対して通常１〜４０％、好ましくは２〜３５％である。
染料の総含有量が１％未満であると着色剤として十分な性能が発揮できない。また、４０％を超えると、保存安定性等の物理的な性質の維持が難しくなる；捺染において白地汚染等が生じ、染色性が悪化する；等の問題が生じやすい。
【００３０】
前記樹脂組成物の粉体は、前記の通り各種の用途に使用することができる。このため、該樹脂組成物の粉体は、その使用用途に応じて樹脂以外の添加剤を含有しすることができる。そのような添加剤としては、用途に応じた公知の各種の添加剤が挙げられる。
例えば、樹脂組成物の粉体を粉体トナーに用いるときの添加剤としては、ワックス、荷電制御剤、外添剤等が挙げられる。これらの種類、樹脂組成物の粉体の総質量中における含有量、及び、これらの添加剤を含有する粉体トナーの製造方法等については、いずれも公知の先行技術文献に記載されている。前記樹脂組成物の粉体を粉体トナーとして用いるときは、公知の先行技術文献に基づき粉体トナーとして調製することができ、他の用途に使用するときも、その用途に応じて同様に調製することができる。
粉体トナーに用いるとき、樹脂組成物の粉体は、スチレン系共重合体、及びポリエステルから選択される、少なくとも１種類を樹脂として含有するのが好ましく、後者を含有するのがより好ましい。
【００３１】
ワックスとしては、特に制限はなく、公知のワックスの中から適宜選択することができる。それらの中では、融点が通常５０℃〜１６０℃、好ましくは５０℃〜１５０℃、より好ましくは５０〜１２０℃のワックスが好ましい。前記樹脂組成物の粉体は、このようなワックスを含有することにより、離型剤として効果的に定着ローラとトナー界面との間で働き、これによりオイルレス（例えばオイルのような離型剤を、定着ローラに塗布しない方法）で使用したときでもホットオフセット性が良好となる。
ワックスとしては、例えば、カルナウバワックス、綿ロウ、木ロウ、ライスワックス等の植物系ワックス；ミツロウ、ラノリン等の動物系ワックス；モンタンワックス、オゾケライト、セルシン等の鉱物系ワックス；パラフィン、マイクロクリスタリン、ペトロラタム等の石油ワックス；等の天然ワックスが挙げられる。
また、例えば、フィッシャー・トロプシュワックス、ポリエチレンワックス等の合成炭化水素ワックス；エステル、ケトン、エーテル等の合成ワックス；等の合成ワックスも挙げられる。
さらに、１２−ヒドロキシステアリン酸アミド、ステアリン酸アミド、無水フタル酸イミド、塩素化炭化水素等の脂肪酸アミド；低分子量の結晶性高分子樹脂である、ポリ−ｎ−ステアリルメタクリレート、ポリ−ｎ−ラウリルメタクリレート等のポリアクリレートのホモ重合体あるいは共重合体（例えば、ｎ−ステアリルアクリレート−エチルメタクリレートの共重合体等）；側鎖に長いアルキル基を有する結晶性高分子、等をワックスとして用いることもできる。
ワックスの含有量は通常０．１〜２０％、好ましくは０．５〜１０％である。
ワックスの含有量が０．１％未満のときは定着ローラへのオフセットが生じやすく、２０％を超えると中間記録媒体に対する樹脂組成物の粉体の定着不良が生じる。
ワックスの入手方法は特に制限されず、公知の方法で合成することも、市販品として入手することもできる。市販品の一例としては、例えば、カルナウバワックスとしては株式会社加藤洋行製のカルナウバワックスＣ１等；モンタンワックスとしてはクラリアント社製のＬｉｃｏｗａｘ  ＫＰ等；等が挙げられる。
【００３２】
荷電制御剤としては、特に制限はなく、公知の荷電制御剤の中から適宜選択することができる。
例えば、ニグロシン系染料、トリフェニルメタン系染料、クロム含有金属錯体染料、モリブデン酸キレート顔料、ローダミン系染料、アルコキシ系アミン、４級アンモニウム塩（フッ素変性４級アンモニウム塩を含む）、アルキルアミド、燐の単体又はその化合物、タングステンの単体又はその化合物、フッ素系活性剤、サリチル酸の金属塩、サリチル酸誘導体の金属塩、等が挙げられる。
荷電制御剤の含有量は前記の樹脂の種類、他の添加剤の有無等により変動し、一概に規定することは困難である。荷電制御剤の含有量の目安としては、前記の樹脂組成物の粉体を構成する、少なくともポリエステル樹脂を含有する樹脂の総質量に対して通常０．１〜１０％、好ましくは０．２〜５％程度である。
荷電制御剤の含有量が０．１％未満のときは、帯電制御性能が得られないことがあり、１０％を超えると樹脂組成物の粉体の帯電性が大きくなりすぎ、荷電制御剤の効果を減退させて、樹脂組成物の粉体と現像ローラとの静電的吸引力が増大し、該粉体の流動性の低下や、画像濃度の低下を生じることがある。
荷電制御剤の市販品としては、例えば、ニグロシン系染料のボントロン０３、第四級アンモニウム塩のボントロンＰ−５１、含金属アゾ染料のボントロンＳ−３４、オキシナフトエ酸系金属錯体のボントロンＥ−８２、サリチル酸系金属錯体のボントロンＥ−８４、フェノール系縮合物のボントロンＥ−８９（以上、オリエント化学工業社製）；第四級アンモニウム塩モリブデン錯体のＴＰ−３０２、ＴＰ−４１５（以上、保土谷化学工業社製）；第四級アンモニウム塩のコピーチャージＰＳＹ  ＶＰ２０３８、トリフェニルメタン誘導体のコピーブルーＰＲ、第四級アンモニウム塩のコピーチャージＮＥＧ  ＶＰ２０３６、コピーチャージＮＸ  ＶＰ４３４（以上、ヘキスト社製）；ＬＲＡ−９０１、ホウ素錯体であるＬＲ−１４７（日本カーリット社製）；銅フタロシアニン；ペリレン；キナクリドン；アゾ系顔料；又は、スルホン酸基、カルボキシル基、四級アンモニウム塩等の官能基を有する、高分子系の化合物；等が挙げられる。
【００３３】
外添剤としては、例えば、シリカ、アルミナ、酸化チタン、チタン酸バリウム、チタン酸マグネシウム、チタン酸カルシウム、チタン酸ストロンチウム、酸化鉄、酸化銅、酸化亜鉛、酸化スズ、ケイ砂、クレー、雲母、ケイ灰石、ケイソウ土、酸化クロム、酸化セリウム、ベンガラ、三酸化アンチモン、酸化マグネシウム、酸化ジルコニウム、硫酸バリウム、炭酸バリウム、炭酸カルシウム、炭化ケイ素、窒化ケイ素等が挙げられる。
これらの外添剤は、例えば、メチルトリメトキシシラン、メチルトリエトキシシラン、オクチルトリメトキシシラン等のシランカップリング剤で疎水化処理を行うこともできる。また、必要に応じてシリコーンオイルで処理することも可能であり、加熱下に処理を行うこともできる。シリコーンオイルとしては、例えば、ジメチルシリコーンオイル、メチルフェニルシリコーンオイル、クロルフェニルシリコーンオイル、フッ素変性シリコーンオイル、ポリエーテル変性シリコーンオイル、アルコール変性シリコーンオイル、アミノ変性シリコーンオイル、エポキシ変性シリコーンオイル、エポキシ・ポリエーテル変性シリコーンオイル、フェノール変性シリコーンオイル、カルボキシル変性シリコーンオイル、メルカプト変性シリコーンオイル、アクリル変性シリコーンオイル、メタクリル変性シリコーンオイル、α−メチルスチレン変性シリコーンオイル等が挙げられる。
外添剤の添加量は、外添剤で処理するトナーの総質量に対して通常０．１〜５％程度である。
外添剤の一次粒子径としては、５ｎｍ〜２μｍが好ましく、５ｎｍ〜５００ｎｍ  がより好ましい。また、前記外添剤のＢＥＴ法による比表面積としては、２０〜５００ｍ２／ｇが好ましい。
外添剤の市販品としては、例えば、シリカとしては日本アエロジル株式会社製のＡＥＲＯＳＩＬ  Ｒ８１２、ＡＥＲＯＳＩＬ  ＲＸ５０、ＡＥＲＯＳＩＬ  ＲＸ２００、ＡＥＲＯＳＩＬ  ＲＸ３００、キャボットジャパン株式会社製のＴＧ−６１１０Ｇ、ＴＧ−８１０Ｇ、ＴＧ−８１１Ｆ、クラリアントジャパン株式会社製のＨ２０００／４、Ｈ２０００Ｔ、Ｈ０５ＴＭ、Ｈ１３ＴＭ、Ｈ２０ＴＭ、Ｈ３０ＴＭ等；アルミナとしては日本アエロジル株式会社製のＡＥＲＯＸＩＤＥ  Ａｌｕ  Ｃ  ８０５等；酸化チタンとしてはチタン工業株式会社製のＳＴＴ−３０Ａ、ＥＣ−３００、日本アエロジル株式会社製のＡＥＲＯＸＩＤＥ  ＴｉＯ２  Ｔ８０５、ＡＥＲＯＸＩＤＥ  ＴｉＯ２  ＮＫＴ９０等；チタン酸ストロンチウムとしてはチタン工業株式会社製のＳＷ−１００、ＳＷ−３５０等；等が挙げられる。これらの中では、ＡＥＲＯＳＩＬ  ＲＸ３００、Ｈ０５ＴＭ、ＴＧ−８１１Ｆ、ＳＷ−１００、ＳＷ−３５０等が好ましい。
外添剤の使用量は、外添剤で処理する前記の樹脂組成物の粉体の総質量に対して通常０．０１〜５％、好ましくは０．０１〜４％である。
【００３４】
前記した全ての添加剤は、１種類を使用することも、２種類以上を併用することもできる。
前記の各成分等を必要に応じて加熱や溶融混練した後、粉砕・分級を行うことにより、粉体トナー用途の樹脂組成物の粉体をを得ることができる。この粉砕・分級のときに、例えば粉砕によって生じた樹脂組成物の粒子を、気流中、流動状態で加熱処理することにより、角の尖った粒子や歪な形状の粒子を、より球に近い形状にする、いわゆる「球形化」の処理を行うこともできる。
【００３５】
前記繊維の捺染方法は、２つの種類に大別される。
１つ目の方法は、ダイレクトプリント又はダイレクト捺染等と呼称される方法であり、前記樹脂組成物の粉体を、電子写真プリンタにより疎水性樹脂を含有する繊維、フィルム及びシートから選択される物質に付着させることにより、文字及び絵柄等の画像情報を該物質に形成する工程Ａと、
前記工程Ａにより付着させた樹脂組成物の粉体中の染料を熱により該物質に固着させる工程Ｂと、
該物質中又は該物質の表面に残存する未固着の染料を洗浄する工程Ｃと、の３工程を少なくとも含む、物質の捺染方法である。  工程Ｂは、一般的には公知のスチーミング又はベーキングによって行われる。
スチーミングとしては、例えば高温スチーマーで通常１７０〜１８０℃、通常１０分程度；また、高圧スチーマーで通常１２０〜１３０℃、通常２０分程度；それぞれ疎水性樹脂を含有する繊維、フィルム及びシートから選択される物質を処理する方法により、染料を物質に染着する（湿熱固着とも呼称される）方法が挙げられる。
ベーキング（サーモゾル）としては、例えば通常１９０℃〜２１０℃、通常６０秒〜１２０秒程度、前記の物質を処理する方法により、染料を物質に染着する（乾熱固着とも呼称される）方法が挙げられる。
工程Ｃは、得られた染色された物質を、温水、及び必要に応じて水により洗浄する工程である。洗浄に使用する温水や水は、界面活性剤を含むことができる。
洗浄後の物質を、通常５０〜１２０℃で、５〜３０分乾燥することも好ましく行われる。
また、この工程Ｃにより、物質に付着させた樹脂組成物の粉体も、物質から除去することができる。
この1つ目の方法において、染色される物質としては疎水性樹脂を含有する繊維が好ましい。
【００３６】
２つ目の方法は、昇華転写プリント、昇華転写捺染等と呼称される方法であり、
前記樹脂組成物の粉体を、電子写真プリンタにより中間記録媒体に付着させることにより、文字及び絵柄等の画像情報が記録された中間記録媒体を得た後、該中間記録媒体における、樹脂組成物の粉体の付着面に疎水性樹脂を含有する繊維、フィルム及びシートから選択される物質とを接触させて加熱することにより、中間記録媒体に付着した樹脂組成物の粉体中の染料を該物質に昇華転写することにより、文字及び絵柄等の画像情報を物質に染色を行う染色方法である。
中間記録媒体としては、中間記録媒体に付着した樹脂組成物の粉体中の染料が、その表面で凝集せず、且つ前記の物質へ画像情報の転写を行うときに、染料の昇華を妨害しないものが好ましい。
そのような中間記録媒体の一例としては、シリカ等の無機微粒子でインク受容層が表面に形成されている紙、及び昇華転写捺染用の専用紙等が挙げられる。
中間記録媒体から繊維へ画像情報を転写するときの熱処理としては、通常１９０〜２１０℃程度での乾熱処理が挙げられる。
【００３７】
前記２つの捺染方法においては、前記樹脂組成物の粉体が含有する、いずれも昇華性を有する少なくとも２種類の染料のうち、少なくとも１種類が蛍光性を有する染料であり、少なくとも1種類の染料が蛍光性を有しない染料であれば、該樹脂組成物の粉体はそれら以外の染料として、昇華性を有する染料と、昇華性を有しない染料とから選択される、任意の染料をさらに含有することができる。
ダイレクトプリントにおいては、昇華性を有しない染料を使用しても物質の染色を行うことができるため、「さらに含有することができる」染料としては、前記任意の染料のいずれも好ましい。
昇華転写プリントにおいては、昇華性を有しない染料を使用すると、物質の染色を行うことが困難なことから、「さらに含有することができる」染料としては前記任意の染料のうち、昇華性を有する染料が好ましい。
【００３８】
前記の染色方法において、物質として繊維を使用するときは、にじみ等を防止する目的で、繊維の前処理工程をさらに含むことができる。この前処理工程としては、１種類以上の糊材、アルカリ性物質、還元防止剤及びヒドロトロピー剤を少なくとも含む水溶液を、インク組成物を付着させる前の繊維に付与する工程が挙げられる。
前処理を施す工程としては、糊剤、及び、必要に応じてアルカリ性物質、還元防止剤及びヒドロトロピー剤等を含む前処理剤の水溶液を前処理液として用い、繊維を前処理液に含浸させて付与するのが好ましい。
前記糊剤としては、グアー、ローカストビーン等の天然ガム類、澱粉類、アルギン酸ソーダ、ふのり等の海藻類、ペクチン酸等の植物皮類、メチル繊維素、エチル繊維素、ヒドロキシエチルセルロース、カルボキシメチルセルロース等の繊維素誘導体、カルボキシメチル澱粉等の加工澱粉、ポリビニルアルコール、ポリアクリル酸エステル等の合成糊等が挙げられる。これらの中ではアルギン酸ソーダが好ましい。
前記アルカリ性物質としては、例えば無機酸または有機酸のアルカリ金属塩；アルカリ土類金属の塩；並びに加熱した際にアルカリを遊離する化合物が挙げられ、無機又は有機の、アルカリ金属水酸化物及びアルカリ金属塩が好ましく、ナトリウム化合物及びカリウム化合物等が挙げられる。具体例としては、例えば水酸化ナトリウム、水酸化カルシウム等のアルカリ金属水酸化物；炭酸ナトリウム、炭酸水素ナトリウム、炭酸カリウム、リン酸二水素ナトリウム、リン酸水素二ナトリウム、リン酸ナトリウム等の無機化合物のアルカリ金属塩；蟻酸ナトリウム、トリクロル酢酸ナトリウム等の有機化合物のアルカリ金属塩；等が挙げられる。これらの中では、炭酸水素ナトリウムが好ましい。
前記還元防止剤としては、メタニトロベンゼンスルホン酸ナトリウムが好ましい。
前記ヒドロトロピー剤としては、尿素、ジメチル尿素等の尿素類等が挙げられ、これらの中では尿素が好ましい。
前記糊剤、アルカリ性物質、還元防止剤、及びヒドロトロピー剤は、いずれも、１種類の化合物を使用することも、複数の化合物を併用することもできる。
前処理液の総質量中における各前処理剤の混合比率は、繊維の材質等により一概に決めることは困難である。その目安としては、例えば、糊剤が０．５〜５％、アルカリ性物質が０．５〜５％、還元防止剤が０〜５％、ヒドロトロピー剤が１〜２０％、残部が水である。
前処理剤を繊維へ付与する方法としては、たとえばパディング法が挙げられる。パディングの絞り率は４０〜９０％程度が好ましく、より好ましくは６０〜８０％程度である。
【００３９】
前記の疎水性樹脂としては、ポリエステル、ナイロン、トリアセテート、ジアセテート、ポリアミド、及びこれらの樹脂を２種類以上含有する樹脂が挙げられる。
疎水性樹脂を含有する繊維としては、前記の樹脂からなる繊維、及び、これらの繊維とレーヨン等の再生繊維、木綿、絹、羊毛等の天然繊維との混紡繊維も、本明細書においては疎水性樹脂を含有する繊維に含まれる。
これらの疎水性繊維としては、インク受容層（滲み防止層）を有するものも知られており、そのような疎水性繊維も同様に含まれる。インク受容層の形成方法は公知技術であり、インク受容層を有する繊維も市販品として入手が可能である。インク受容層の材質や構造等は特に限定されず、目的等に応じて適宜使用することができる。
疎水性樹脂を含有する繊維の構造物である布帛の具体例としては、例えば、サテン、トロピカル、ダブルピケ、マイクロファイバー等が挙げられる。
疎水性樹脂を含有するフィルム、及びシートとしては、ＰＥＴフィルム、ＰＥＴシート；疎水性樹脂がコーティングされた布帛、ガラス、金属、陶器；等が挙げられる。なお、「ＰＥＴ」は「ポリエチレンテレフタレート」を意味する。
【００４０】
前記の中間記録媒体としては、特に制限はなく、「紙・板紙及びパルプ用語［ＪＩＳ  Ｐ  ０００１：１９９８（２００８年  確認、平成１０年３月２０日  改正、財団法人日本規格協会  発行）］」中、第２８頁〜第４７頁の「３．分類  ｆ）紙・板紙の品種及び加工製品」に記載された紙・板紙の品種及び加工製品（番号６００１〜６２８４。但し、番号６２３５の「耐油性」、６２６３「フルート，段」、６２７３「パルプ成型品」、６２７６「カーボン紙」、６２７７「マルチコピーフォーム用紙」、６２７８「裏カーボンフォーム用紙」を除く）；及び、セロハン（以下、「紙・板紙の品種及び加工製品；及び、セロハン」を「紙等」という。）の中から適宜選択することができる。
これらの紙等のうち、昇華転写に使用できるものであれば、いずれも中間記録媒体として使用することができる。
なお、前記したように、昇華転写を行うときは通常１９０℃〜２１０℃程度の加熱処理を行う。従って、前記の中間記録媒体のうち、加熱処理のときに安定なものが好ましい。
【００４１】
本発明の樹脂組成物の粉体、及びこれを用いた染色方法は、掃きムラ、画像メモリ、染色濃度、白地汚染、染めムラ、染色再現性、ビルドアップ性、染着性、均染性等の性能に優れる。また、樹脂組成物の粉体の耐熱安定性、経時安定性が極めて高いため、各種の用途に応用が可能である。
【実施例】
【００４２】
以下実施例により本発明をさらに詳細に説明するが、これらの実施例により本発明が限定されるものではない。
実施例中、平均粒子径は、精密粒度分布測定装置「Ｍｕｌｉｔｉｓｉｚｅｒ  ３（ベックマン・コールター株式会社製）」を用いて測定した。
また、測色を行うときは、ＧＲＥＴＡＧ−ＭＡＣＢＥＴＨ社製、商品名：ＳｐｅｃｔｒｏＥｙｅを用いた。
【００４３】
［実施例１］
（工程１）
三菱レイヨン株式会社製のダイヤクロンＦＣ−３１６（９５部）、Ｃ．Ｉ．ディスパースレッド６０（日本化薬株式会社製：２．５部）、Ｃ．Ｉ．バットレッド４１（日本化薬株式会社製：２．５部）、ボントロン  Ｅ−８４（１部）、カルナバワックスＣ１（４部）をヘンシェルミキサーに入れ、３０ｍ／秒の回転速度で１０分間予備混合した後、二軸押出機により溶融混練した。得られた溶融混練物を粉砕・分級機を用いて粉砕・分級することにより、平均粒子径が７．８μｍのトナー母粒子を得た。
【００４４】
（工程２）
実施例１（工程１)で得られたトナー母粒子（１００部）、クラリアントジャパン社製のＨ０５ＴＭ（１．５部）、キャボット社製のＴＧ−８１１Ｆ（１．５部）、チタン工業株式会社製のＳＷ−１００（１．０部）をヘンシェルミキサーに入れ、３０ｍ／秒の回転速度で１０分間撹拌し、実施例１のマゼンタトナーを調製した。
【００４５】
［比較例１］
（工程１）
三菱レイヨン株式会社製のダイヤクロンＦＣ−３１６（１０５部）、Ｃ．Ｉ．ディスパースレッド６０（日本化薬株式会社製：５．０部）、ボントロン  Ｅ−８４（１部）、カルナバワックスＣ１（４部）をヘンシェルミキサーに入れ、３０ｍ／秒の回転速度で１０分間予備混合した後、二軸押出機により溶融混練した。得られた溶融混練物を粉砕・分級機を用いて粉砕・分級することにより、平均粒子径が７．５μｍのトナー母粒子を得た。
【００４６】
（工程２）
比較例１（工程１）で得られたトナー母粒子（１００部）、クラリアントジャパン社製のＨ０５ＴＭ（１．５部）、キャボット社製のＴＧ−８１１Ｆ（１．５部）、チタン工業社製のＳＷ−１００（１．０部）をヘンシェルミキサーに入れ、３０ｍ／秒の回転速度で１０分間撹拌し、染料を１種類しか含まない比較用のマゼンタトナーを得た。
【００４７】
［比較例２］
（工程１）
三菱レイヨン株式会社製のダイヤクロンＦＣ−３１６（９６部）、Ｃ．Ｉ．バットレッド４１（日本化薬株式会社製：５．０部）、ボントロン  Ｅ−８４（１部）、カルナバワックスＣ１（４部）をヘンシェルミキサーに入れ、３０ｍ／秒の回転速度で１０分間予備混合した後、二軸押出機により溶融混練した。得られた溶融混練物を粉砕・分級機を用いて粉砕・分級することにより、平均粒子径が７．８μｍのトナー母粒子を得た。
【００４８】
（工程２）
比較例２（工程１）で得られたトナー母粒子（１００部）、クラリアントジャパン社製のＨ０５ＴＭ（１．５部）、キャボット社製のＴＧ−８１１Ｆ（１．５部）、チタン工業社製のＳＷ−１００（１．０部）をヘンシェルミキサーに入れ、３０ｍ／秒の回転速度で１０分間撹拌し、染料を１種類しか含まない比較用のマゼンタトナーを得た。
【００４９】
［染布の調製］
実施例１のトナー組成物を使用して乾式非磁性１成分現像方式印刷機（桂川電気株式会社製：ＫＩＰｃ７８００）に、上記実施例及び比較例で得た各トナーをそれぞれ充填した。中間記録媒体としてＡ０判のボンド紙を用いて、解像度：６００ｐｉｘｅｌ／ｉｎｃｈ、定着温度：１４０℃、現像バイアス：２００Ｖの条件でベタ画像を印刷した中間記録媒体をそれぞれ得た。この印刷された転写紙におけるトナーの付着部分を１０ｃｍ×１０ｃｍに裁断した。この裁断後の転写紙のインク付着面と、同じ大きさのポリエステル布（ポンジ）とを重ね合わせた後、太陽精機株式会社製トランスファープレス機ＴＰ−６００Ａ２を用いて２００℃×６０秒の条件にて熱処理し、転写紙からポリエステル布へ昇華転写染色を行った。このようにして得られた染色されたポリエステル布を、染布１とする。
実施例１のトナーの代わりに、実施例２のトナーを用いる以外は前記と同様にして、染布２を得た。
【００５０】
［比較用の染布の調製］
実施例１のトナーの代わりに、比較例１〜２のトナーを用いる以外は前記と同様にして、染色されたポリエステル布を得た。得られた染色されたポリエステル布を、比較染布１〜２とする。
得られた染布、及び比較染布を試験染布として用い、下記する評価試験を行った。
【００５１】
［色相評価１］
各実施例及び比較例で得た各試験片のａ＊及びｂ＊を、前記の測色機により測色し、彩度Ｃ＊を下記の計算式により算出した。結果を下記表１に示す。彩度は、より数値の大きいものが高鮮明であることを意味し、性能として優れる。
Ｃ＊＝［（ａ＊）２＋（ｂ＊）２］１／２。
［評価基準］
Ａ：彩度が７４．０以上であり、非常に鮮やかなマゼンタ色である。
Ｂ：彩度が７３．０以上、７４．０未満であり、鮮やかなマゼンタ色である。
Ｃ：彩度が７３．０未満であり、通常のマゼンタ色である。
【００５２】
［色相評価２］
試験布の色相を目視にて観察し、以下の２段階の基準で評価した。結果を下記表１に示す。
［評価基準］
Ａ：ぎらつきや、目がちかちかする感覚は得られない。
Ｂ：ややぎらつき感はあるが、目がちかちかする感覚は得られない。
Ｃ：ぎらつきや、目がちかちかする感覚を強く感じる。
【００５３】
［発色性評価］
各試験染布について、発色性を評価した。発色性の評価はマゼンタの反射濃度であるＤＭ値を測色することにより行った。
［評価基準］
Ａ：マゼンタ濃度が１．４０以上あり、高発色性のマゼンタである。
Ｂ：マゼンタ濃度が１．２５以上、１．４０未満あり、発色性が中程度のマゼンタである。
Ｃ：マゼンタ濃度が１．２５未満であり、発色性の低いマゼンタである。
【００５４】
【表１】
2016190935.tif 000002
【００５５】
［蛍光性試験］
アセトンを用いて２５０００倍に稀釈した染料を試料として、株式会社島津製作所製Ｆ−７０００型分光蛍光光度計にて蛍光ピークの最大強度を測定した。結果を下記表２に示す。
【００５６】
【表２】
2016190935.tif 000003
【産業上の利用可能性】
【００５７】
本発明のトナー組成物は、マゼンタの色相と発色性が極めて良好な染布の提供が可能であり、電子写真記録用、特に静電捺染用マゼンタトナーとして極めて有用である。